(57)【要約】【課題】良好な撥インク性を示すノズルプレートを有するインクジェットヘッドを提供する。【解決手段】実施形態のインクジェットヘッドは、記録媒体へ向けてインクを吐出するノズルが設けられたノズルプレートを備え、前記ノズルプレートは、ノズルプレート基板と、前記ノズルプレート基板の前記記録媒体と対向する面に設けられた撥油膜とを含む。前記撥油膜は、炭素原子数３乃至５の末端パーフルオロアルキル基を有するフッ素系化合物を含み、Ｘ線光電子分光分析（ＸＰＳ）するとＣＦ２基のピーク及びＣＦ３基のピークが検出され、前記ＣＦ３基のピーク面積に対する前記ＣＦ２基のピーク面積は１．５乃至４．０の範囲内にある。【選択図】図５
2019051639.tif 000002
【特許請求の範囲】
【請求項１】
記録媒体へ向けてインクを吐出するノズルが設けられたノズルプレートを備え、前記ノズルプレートは、ノズルプレート基板と、前記ノズルプレート基板の前記記録媒体と対向する面に設けられた撥油膜とを含み、前記撥油膜は、炭素原子数３乃至５の末端パーフルオロアルキル基を有するフッ素系化合物を含み、Ｘ線光電子分光分析するとＣＦ２基のピーク及びＣＦ３基のピークが検出され、前記ＣＦ３基のピーク面積に対する前記ＣＦ２基のピーク面積の比は１．５乃至４．０の範囲内にあるインクジェットヘッド。
【請求項２】
前記フッ素系化合物は、前記ノズルプレート基板と結合した結合部位を更に有し、隣り合った前記フッ素系化合物は前記結合部位が相互に結合している請求項１に記載のインクジェットヘッド。
【請求項３】
前記フッ素系化合物は、前記結合部位と前記末端パーフルオロアルキル基との間にスペーサー連結基を更に有する請求項２に記載のインクジェットヘッド。
【請求項４】
前記ノズルプレート基板は樹脂からなる請求項１乃至３の何れか１項に記載のインクジェットヘッド。
【請求項５】
請求項１乃至４の何れか１項に記載のインクジェットヘッドと、
前記インクジェットヘッドに対向して記録媒体を保持する媒体保持機構と、
前記面を擦って、前記面から前記インクを除去するワイピングブレードと
を備えたインクジェットプリンタ。
【発明の詳細な説明】
【技術分野】
【０００１】
本発明の実施形態は、インクジェットヘッド及びインクジェットプリンタに関する。
【背景技術】
【０００２】
例えば圧電素子によってインクを加圧して、ノズルプレートに設けられたノズルからインク滴を吐出させるインクジェットヘッドでは、ノズルプレートの表面にインクが付着しないように撥インク性を付与している。ノズルプレートの表面に撥インク性を付与するためには、ノズルプレート基板の表面に、フッ素系化合物を塗布法又は気相堆積法によって成膜して撥油膜を形成している（特許文献１）。
【先行技術文献】
【特許文献】
【０００３】
【特許文献１】特開２００７−１０６０２４号公報
【発明の概要】
【発明が解決しようとする課題】
【０００４】
本発明が解決しようとする課題は、良好な撥インク性を示す撥油膜を有するインクジェットヘッド、及びこのようなインクジェットヘッドを具備したインクジェットプリンタを提供することにある。
【課題を解決するための手段】
【０００５】
実施形態のインクジェットヘッドは、記録媒体へ向けてインクを吐出するノズルが設けられたノズルプレートを備えている。ノズルプレートは、ノズルプレート基板と、ノズルプレート基板の記録媒体と対向する面に設けられた撥油膜とを含んでいる。撥油膜は、炭素原子数３乃至５の末端パーフルオロアルキル基を有するフッ素系化合物を含んでいる。撥油膜は、Ｘ線光電子分光分析（ＸＰＳ）するとＣＦ２基のピーク及びＣＦ３基のピークが検出され、ＣＦ３基のピーク面積に対するＣＦ２基のピーク面積の比は１．５乃至４．０の範囲内にある。
【図面の簡単な説明】
【０００６】
【図１】実施形態に係るインクジェットヘッドを示す斜視図。
【図２】実施形態に係るインクジェットヘッドを構成するアクチュエータ基板、フレーム及びノズルプレートを示す分解斜視図。
【図３】実施形態に係るインクジェットプリンタを示す模式図。
【図４】実施形態に係るインクジェットプリンタの要部を示す斜視図。
【図５】実施形態に係るインクジェットヘッドが含んでいる撥油膜の構造を示す模式図。
【図６】比較例１及び比較例２のノズルプレートが含んでいる撥油膜表面について得られたＸＰＳスペクトルを示す図。
【図７】比較例１のノズルプレートが含んでいる撥油膜の構造を示す模式図。
【図８】比較例２のノズルプレートが含んでいる撥油膜の構造を示す模式図。
【図９】実施例のノズルプレートが含んでいる撥油膜表面について得られたＸＰＳスペクトルを示す図。
【発明を実施するための形態】
【０００７】
以下、図面を参照しながら実施形態を説明する。  
図１は、実施形態に係る、インクジェットプリンタのヘッドキャリッジに搭載して使用するオンデマンド型のインクジェットヘッド１を示す斜視図である。以下の説明では、Ｘ軸、Ｙ軸、Ｚ軸からなる直交座標系を用いる。図中の矢印の指し示す方向を便宜上プラス方向とする。Ｘ軸方向は印刷幅方向に対応する。Ｙ軸方向は記録媒体が搬送される方向に対応する。Ｚ軸プラス方向は記録媒体に対向する方向である。
【０００８】
図１を参照して概略的に説明すると、インクジェットヘッド１は、インクマニホールド１０、アクチュエータ基板２０、フレーム４０及びノズルプレート５０を備えている。
【０００９】
アクチュエータ基板２０は、Ｘ軸方向を長手方向とする矩形をなしている。アクチュエータ基板２０の材料としては、例えばアルミナ（Ａｌ２Ｏ３）、窒化珪素（Ｓｉ３Ｎ４）、炭化珪素（ＳｉＣ）、窒化アルミニウム（ＡｌＮ）及びチタン酸ジルコン酸鉛（ＰＺＴ：Ｐｂ（Ｚｒ，Ｔｉ）Ｏ３）等が挙げられる。
【００１０】
アクチュエータ基板２０は、インクマニホールド１０の開口端を塞ぐようにインクマニホールド１０の上に重ねられている。インクマニホールド１０は、インク供給管１１及びインク戻し管１２を介してインクカートリッジに接続される。
【００１１】
アクチュエータ基板２０上には、フレーム４０が取り付けられている。フレーム４０上には、ノズルプレート５０が取り付けられている。ノズルプレート５０には、Ｙ軸に沿って２列を形成するように、複数のノズルＮがＸ軸方向に沿って所定の間隔をあけて設けられている。
【００１２】
図２は、実施形態に係るインクジェットヘッド１を構成するアクチュエータ基板２０、フレーム４０及びノズルプレート５０の分解斜視図である。このインクジェットヘッド１は、いわゆるせん断モードシェアードウォールのサイドシューター型である。
【００１３】
アクチュエータ基板２０には、Ｙ軸方向の中央部で列を形成するように、複数のインク供給口２１がＸ軸方向に沿って間隔をあけて設けられている。また、アクチュエータ基板２０には、インク供給口２１の列に対してＹ軸プラス方向及びＹ軸マイナス方向においてそれぞれ列を形成するように、複数のインク排出口２２がＸ軸方向に沿って間隔をあけて設けられている。
【００１４】
中央のインク供給口２１の列と一方のインク排出口２２の列との間には、複数のアクチュエータ３０が設けられている。これらアクチュエータ３０は、Ｘ軸方向に延びた列を形成している。また、中央のインク供給口２１の列と他方のインク排出口２２の列との間にも、複数のアクチュエータ３０が設けられている。これらアクチュエータ３０も、Ｘ軸方向に延びた列を形成している。
【００１５】
複数のアクチュエータ３０からなる列の各々は、アクチュエータ基板２０上に積層された第１の圧電体及び第２の圧電体で構成されている。第１及び第２の圧電体の材料としては、例えばチタン酸ジルコン酸鉛（ＰＺＴ）、ニオブ酸リチウム（ＬｉＮｂＯ３）、タンタル酸リチウム（ＬｉＴａＯ３）等が挙げられる。第１及び第２の圧電体は、厚さ方向に沿って互いに逆向きに分極されている。
【００１６】
第１及び第２の圧電体からなる積層体には、Ｙ軸方向に各々が延び、Ｘ軸方向に配列した複数の溝が設けられている。これら溝は、第２の圧電体側で開口しており、第２の圧電体の厚さよりも大きな深さを有している。以下、この積層体のうち、隣り合った溝に挟まれた部分をチャネル壁という。これらチャネル壁は、Ｙ軸方向に各々が延び、Ｘ軸方向に配列している。なお、隣り合った２つのチャネル壁の間の溝が、インクが流通するインクチャネルである。
【００１７】
インクチャネルの側壁及び底には、電極が形成されている。これら電極は、Ｙ軸方向に沿って延びた配線パターン３１に接続されている。
【００１８】
後述するフレキシブルプリント基板との接続部を除き、電極及び配線パターン３１を含むアクチュエータ基板２０の表面には、図示しない保護膜が形成されている。保護膜は、例えば複数層の無機絶縁膜及び有機絶縁膜を含む。
【００１９】
フレーム４０は、開口部を有している。この開口部は、アクチュエータ基板２０よりも小さく、かつ、アクチュエータ基板２０のうち、インク供給口２１、アクチュエータ３０、及びインク排出口２２が設けられた領域よりも大きい。フレーム４０は、例えばセラミックスからなる。フレーム４０は、例えば接着剤によりアクチュエータ基板２０に接合される。
【００２０】
ノズルプレート５０は、ノズルプレート基板と、その媒体対向面（ノズルＮからインクを吐出する面）に設けられた撥油膜とを含んでいる。ノズルプレート基板は、例えば、ポリイミドフィルムなどの樹脂フィルムからなる。撥油膜については、後で詳述する。
【００２１】
ノズルプレート５０は、フレーム４０の開口部よりも大きい。ノズルプレート５０は、例えば接着剤によってフレーム４０に接合される。
【００２２】
ノズルプレート５０には、複数のノズルＮが設けられている。これらノズルＮは、インクチャネルに対応して２つの列を形成している。ノズルＮは、記録媒体対向面からインクチャネルの方向に進むに従って径が大きくなっている。ノズルＮの寸法は、インクの吐出量に応じて所定の値に設定される。ノズルＮは、例えば、エキシマレーザーを用いたレーザー加工を施すことによって形成することができる。
【００２３】
アクチュエータ基板２０、フレーム４０及びノズルプレート５０は、図１に示すように一体化されており、中空構造を形成している。アクチュエータ基板２０、フレーム４０及びノズルプレート５０によって囲まれた領域は、インク流通室である。インクは、インクマニホールド１０からインク供給口２１を通してインク流通室に供給され、インクチャネルを通過し、余剰のインクがインク排出口２２からインクマニホールド１０へ戻るように循環する。インクの一部は、インクチャネルを流れる間にノズルＮから吐出されて印刷に用いられる。
【００２４】
配線パターン３１には、アクチュエータ基板２０上であってフレーム４０の外側の位置でフレキシブルプリント基板６０が接続されている。フレキシブルプリント基板６０には、アクチュエータ３０を駆動する駆動回路６１が搭載されている。
【００２５】
以下、アクチュエータ３０の動作を説明する。ここでは、隣り合う３つのインクチャネルのうち中央のインクチャネルに着目して動作を説明する。隣り合う３つのインクチャネルに対応する電極をＡ、Ｂ及びＣとする。チャネル壁に直交する方向に電界を印加していない場合には、チャネル壁は直立した状態である。
【００２６】
例えば、中央の電極Ｂに、両隣の電極Ａ及びＣの電位よりも高い電位の電圧パルスを印加して、チャネル壁に直交する方向に電界を生じさせる。こうして、チャネル壁をせん断モードで駆動させ、中央のインクチャネルを挟む１対のチャネル壁を、中央のインクチャネルの体積を拡張するように変形させる。
【００２７】
次に、両隣の電極Ａ及びＣに、中央の電極Ｂの電位よりも高い電位の電圧パルスを印加して、チャネル壁に直交する方向に電界を生じさせる。こうして、チャネル壁をせん断モードで駆動させ、中央のインクチャネルを挟む１対のチャネル壁を、中央のインクチャネルの体積を縮小するように変形させる。この動作により、中央のインクチャネル内のインクに圧力を加え、このインクチャネルに対応するノズルＮからインクを吐出させて記録媒体に着弾させる。
【００２８】
例えば、すべてのノズルを３つの群に分けて、上で説明した駆動操作を時分割制御して３サイクル行い、記録媒体への印刷を行う。
【００２９】
図３に、インクジェットプリンタ１００の模式図を示す。図３に示すインクジェットプリンタ１００は、排紙トレイ１１８が設けられた筐体を含んでいる。筐体内には、カセット１０１ａ及び１０１ｂ、供紙ローラ１０２及び１０３、搬送ローラ対１０４及び１０５、レジストローラ対１０６、搬送ベルト１０７、ファン１１９、負圧チャンバ１１１、搬送ローラ対１１２、１１３及び１１４、インクジェットヘッド１１５Ｃ、１１５Ｍ、１１５Ｙ及び１１５Ｂｋ、インクカートリッジ１１６Ｃ、１１６Ｍ、１１６Ｙ及び１１６Ｂｋ、並びに、チューブ１１７Ｃ、１１７Ｍ、１１７Ｙ及び１１７Ｂｋが設置されている。
【００３０】
カセット１０１ａ及び１０１ｂは、サイズの異なる記録媒体Ｐを収容している。供紙ローラ１０２又は１０３は、選択された記録媒体のサイズに対応した記録媒体Ｐをカセット１０１ａ又は１０１ｂから取り出し、搬送ローラ対１０４及び１０５並びにレジストローラ対１０６へ搬送する。
【００３１】
搬送ベルト１０７は、駆動ローラ１０８と２本の従動ローラ１０９とによって張力が与えられている。搬送ベルト１０７の表面には、所定間隔で穴が設けられている。搬送ベルト１０７の内側には、記録媒体Ｐを搬送ベルト１０７に吸着させるための、ファン１１９に連結された負圧チャンバ１１１が設置されている。搬送ベルト１０７の搬送方向下流には、搬送ローラ対１１２、１１３及び１１４が設置されている。なお、搬送ベルト１０７から排紙トレイ１１８までの搬送経路には、記録媒体Ｐ上に形成された印刷層を加熱するヒータを設置することができる。
【００３２】
搬送ベルト１０７の上方には、画像データに応じてインクを記録媒体Ｐに吐出する４つのインクジェットヘッドが配置されている。具体的には、シアン（Ｃ）インクを吐出するインクジェットヘッド１１５Ｃ、マゼンタ（Ｍ）インクを吐出するインクジェットヘッド１１５Ｍ、イエロー（Ｙ）インクを吐出するインクジェットヘッド１１５Ｙ、及びブラック（Ｂｋ）インクを吐出するインクジェットヘッド１１５Ｂｋが、上流側からこの順に配置されている。インクジェットヘッド１１５Ｃ、１１５Ｍ、１１５Ｙ及び１１５Ｂｋの各々は、図１及び図２を参照しながら説明したインクジェットヘッド１である。
【００３３】
インクジェットヘッド１１５Ｃ、１１５Ｍ、１１５Ｙ及び１１５Ｂｋの上方には、これらに対応したインクをそれぞれ収容した、シアン（Ｃ）インクカートリッジ１１６Ｃ、マゼンタ（Ｍ）インクカートリッジ１１６Ｍ、イエロー（Ｙ）インクカートリッジ１１６Ｙ、及びブラック（Ｂｋ）インクカートリッジ１１６Ｂｋが設置されている。これらカートリッジ１１６Ｃ、１１６Ｍ、１１６Ｙ及び１１６Ｂｋは、それぞれ、チューブ１１７Ｃ、１１７Ｍ、１１７Ｙ及び１１７Ｂｋによって、インクジェットヘッド１１５Ｃ、１１５Ｍ、１１５Ｙ及び１１５Ｂｋに連結されている。
【００３４】
次に、このインクジェットプリンタ１００の画像形成動作について説明する。  
まず、画像処理手段（図示しない）が、記録のための画像処理を開始し、画像データに対応した画像信号を生成するとともに、各種ローラや負圧チャンバ１１１などの動作を制御する制御信号を生成する。
【００３５】
供紙ローラ１０２又は１０３は、画像処理手段による制御のもと、カセット１０１ａ又は１０１ｂから、選択されたサイズの記録媒体Ｐを１枚ずつ取り出し、搬送ローラ対１０４及び１０５並びにレジストローラ対１０６へ搬送する。レジストローラ対１０６は、記録媒体Ｐのスキューを補正し、所定のタイミングで記録媒体Ｐを搬送する。
【００３６】
負圧チャンバ１１１は、搬送ベルト１０７の穴を介して空気を吸い込んでいる。従って、記録媒体Ｐは、搬送ベルト１０７に吸着された状態で、搬送ベルト１０７の移動に伴い、インクジェットヘッド１１５Ｃ、１１５Ｍ、１１５Ｙ及び１１５Ｂｋの下方の位置へと順次搬送される。
【００３７】
インクジェットヘッド１１５Ｃ、１１５Ｍ、１１５Ｙ及び１１５Ｂｋは、画像処理手段による制御のもと、記録媒体Ｐが搬送されるタイミングに同期してインクを吐出する。これにより、記録媒体Ｐの所望の位置に、カラー画像が形成される。
【００３８】
その後、搬送ローラ対１１２、１１３及び１１４は、画像が形成された記録媒体Ｐを排紙トレイ１１８へ排紙する。搬送ベルト１０７から排紙トレイ１１８までの搬送経路にヒータを設置した場合、記録媒体Ｐ上に形成された印刷層をヒータによって加熱してもよい。ヒータによる加熱を行うと、特に、記録媒体Ｐが非浸透性である場合に、記録媒体Ｐに対する印刷層の密着性を高めることができる。
【００３９】
図４に、インクジェットプリンタ１００の要部の斜視図を示す。図４には、上で説明したインクジェットヘッド１と、媒体保持機構１１０と、ヘッド移動機構１２０と、ブレード移動機構１３０と、ワイピングブレード１４０とを描いている。
【００４０】
媒体保持機構１１０は、記録媒体Ｐ、例えば記録用紙を、インクジェットヘッド１に対向して保持する。媒体保持機構１１０は、記録媒体を移動させる記録用紙移動機構としての機能も有している。媒体保持機構１１０は、図３の搬送ベルト１０７、駆動ローラ１０８、従動ローラ１０９、負圧チャンバ１１１、及びファン１１９を含んでいる。媒体保持機構１１０は、印刷時には、記録媒体Ｐを、インクジェットヘッド１に対向させた状態で、記録媒体Ｐの印刷面に平行な方向へ移動させる。その間に、インクジェットヘッド１は、ノズルからインク滴を吐出して記録媒体Ｐ上に印刷する。
【００４１】
ヘッド移動機構１２０は、印刷時には、インクジェットヘッド１を印刷位置に移動させる。また、ヘッド移動機構１２０は、クリーニング時には、インクジェットヘッド１をクリーニング位置に移動させる。
【００４２】
ワイピングブレード１４０は、インクジェットヘッド１のノズルプレートの記録媒体対向面を擦って、この記録媒体対向面からインクを除去する。
【００４３】
ブレード移動機構１３０は、ワイピングブレード１４０を移動させる。具体的には、ブレード移動機構１３０は、ヘッド移動機構１２０がインクジェットヘッド１をクリーニング位置に移動させた後、ワイピングブレード１４０を、ノズルプレート５０の記録媒体対向面に押し当ながら、その上で移動させる。これにより、ノズルプレート５０の記録媒体対向面に付着しているインクを取り除く。  
なお、ワイピングブレード１４０及びブレード移動機構１３０は省略してもよい。
【００４４】
上記のインクジェットヘッド１では、ノズルプレート基板５１の媒体対向面に撥油性を付与している。撥油性を付与するために、ノズルプレート基板の媒体対向面に、フッ素系化合物を含んだ撥油膜を設けている。
【００４５】
図５に、実施形態に係る、ノズルプレート基板５１の媒体対向面に結合した撥油膜５２の構造を模式的に示す。
【００４６】
撥油膜５２は、炭素原子数３乃至５の末端パーフルオロアルキル基５５を有するフッ素系化合物を含んでいる。そして、撥油膜５２は、Ｘ線光電子分光分析（ＸＰＳ）法によって分析すると、ＣＦ２基のピーク及びＣＦ３基のピークが検出され、ＣＦ３基のピーク面積に対するＣＦ２基のピーク面積の比は１．５乃至４．０の範囲内にある。
【００４７】
ここで、ＸＰＳについて説明する。  
物質に数ｋｅＶ程度の軟Ｘ線を照射すると、原子軌道の電子が光エネルギーを吸収し、光電子として外にたたき出される。束縛電子の結合エネルギーＥbと、光電子の運動エネルギーＥkとの間には、下記の関係がある。
【００４８】
Ｅb＝ｈν−Ｅk−ψｓｐ
なお、上記式において、ｈνは入射Ｘ線のエネルギー、ψｓｐは分光器の仕事関数である。
【００４９】
上記式から明らかなように、Ｘ線のエネルギーが一定（即ち単一波長）であれば、光電子の運動エネルギーＥkに基づいて電子の結合エネルギーＥbを求めることができる。電子の結合エネルギーＥbは元素によって固有なので、元素分析を行うことができる。また、結合エネルギーのシフトは、その元素の化学結合状態や価電子状態（酸化数など）を反映しているため、構成元素の化学結合状態を調べることができる。
【００５０】
上記の通り、撥油膜５２は、ＸＰＳ法による分析を行った場合に、ＣＦ３基のピーク面積に対するＣＦ２基のピーク面積の比が１．５乃至４．０の範囲内にある。このような撥油膜５２は、優れた撥インク性を発揮する。従って、この撥油膜５２は、表面張力の小さなインク、例えば、表面張力が２５ｍＮ／ｍ以下のインクを使用した場合であっても、優れた撥インク性を発揮できる。
【００５１】
また、撥油膜５２が含んでいるフッ素系化合物の末端パーフルオロアルキル基は、炭素原子数が３乃至５の範囲内にある。それ故、この撥油膜５２は、環境や安全性の点でも優れている。  
これらについては、後で詳しく説明する。
【００５２】
実施形態において用いられるフッ素系化合物は、一例によれば、ノズルプレート基板５１と結合した結合部位５３と、上記の末端パーフルオロアルキル基５５とを有している。例えば、このフッ素系化合物は、一方の末端に結合部位５３を有し、他方の末端にパーフルオロアルキル基５５を有している直鎖状分子である。このフッ素系化合物は、炭素数が６以上のパーフルオロアルキル基は含んでいない。
【００５３】
結合部位５３は、例えば、ノズルプレート基板５１の表面に存在している官能基との反応によってノズルプレート基板５１と結合した部位である。結合部位５３は、例えば、反応性官能基を含んでいる。この場合、反応性官能基がノズルプレート基板５１の表面に存在している官能基と反応することによって、結合部位５３はノズルプレート基板５１と結合する。反応性官能基は、例えば、エポキシ基、アミノ基、メタクリル基、ビニル基などの不飽和炭化水素基、又はメルカプト基である。ノズルプレート基板の表面に存在している官能基は、例えば、ヒドロキシル基、エステル結合、アミノ基、又はチオール基である。或いは、結合部位は、アルコキシシラン基である。この場合、アルコキシシラン基の加水分解によって生じたシラノール基が、ノズルプレート基板５１の表面に存在しているヒドロキシル基などの官能基と反応することによって、結合部位５３はノズルプレート基板５１と結合する。
【００５４】
ノズルプレート基板５１上で隣り合ったフッ素系化合物は、好ましくは、結合部位５３が相互に結合している。一例によれば、結合部位５３は、反応性官能基と末端パーフルオロアルキル基５５との間に１以上のシリコン原子を更に含み、ノズルプレート基板５１上で隣り合ったフッ素系化合物は、結合部位５３がシロキサン結合（Ｓｉ−Ｏ−Ｓｉ）によって相互に結合している。
【００５５】
末端パーフルオロアルキル基５５は、例えば、直鎖状のパーフルオロアルキル基である。末端パーフルオロアルキル基５５の炭素数は、３乃至５（Ｃ３乃至Ｃ５）の範囲で選択することができる。末端パーフルオロアルキル基５５は、ノズルプレート基板５１の垂線方向に沿って直立していることが好ましい。
【００５６】
このフッ素系化合物は、ノズルプレート基板５１と結合する結合部位５３と、末端パーフルオロアルキル基５５との間に、スペーサー連結基５４を更に有していてもよい。こうしたスペーサー連結基５４が存在すると、末端パーフルオロアルキル基５５がノズルプレート基板５１の垂線方向に沿って直立した構造をとるのに有利になる。スペーサー連結基５４は、例えば、パーフルオロポリエーテル基である。
【００５７】
このようなフッ素系化合物としては、例えば下記一般式（１）及び（２）で表される化合物が挙げられる。
【００５８】
【化１】
2019051639.tif 000003
【００５９】
一般式（１）において、ｐは１乃至５０の自然数、ｎは１乃至１０の自然数である。
【００６０】
【化２】
2019051639.tif 000004
【００６１】
一般式（２）において、ｐは１乃至５０の自然数である。
【００６２】
この構造は、例えば、以下のようにして得られる。なお、ここでは、一例として、ノズルプレート基板５１の媒体対向面にはヒドロキシル基が存在しており、フッ素系化合物は、結合部位５３にアルコキシシラン基を含んでいるとする。
【００６３】
ノズルプレート基板５１は、上述したように、例えば、ポリイミドフィルムなどの樹脂フィルムからなる。この場合、ノズルプレート基板５１は、その表面にフッ素系化合物との結合に必要なヒドロキシル基を殆ど有していない。そのため、撥油膜５２の形成に先立ち、ノズルプレート基板５１に以下のような前処理を行うことが好ましい。
【００６４】
例えば、ノズルプレート基板５１の媒体対向面に対してイオンプラズマ処理を施し、膜表面の改質を行う。イオンプラズマ処理は、例えば、酸素ガス、アルゴンガス、又はこれらの混合ガスを用いて行う。好ましくは、イオンプラズマ処理は、酸素ガスとアルゴンガスとの混合ガスを用いて行う。
【００６５】
酸素を含んだ雰囲気中でイオンプラズマ処理を行なうことで、例えば、ノズルプレート基板５１の表面をヒドロキシル基で修飾することができる。また、アルゴンを含んだ雰囲気中でイオンプラズマ処理を行なうことで、ノズルプレート基板表面に付着しているゴミを除去することができる。
【００６６】
次に、上述したフッ素系化合物をノズルプレート基板５１の表面に供給する。この供給は、例えば、真空蒸着法などの気相堆積法によって行う。或いは、ノズルプレート基板５１の表面にフッ素系化合物を塗布する。
【００６７】
次いで、ノズルプレート基板５１の表面へと供給したフッ素系化合物のアルコキシシラン基を加水分解させる。  
フッ素系化合物のアルコキシシラン基が加水分解すると、シラノール基が生成する。このシラノール基と、ノズルプレート基板５１の媒体対向面に存在しているヒドロキシル基とは、脱水縮合を起こす。こうして、ノズルプレート基板５１とフッ素系化合物とが、結合部位５３が含んでいるシリコン原子によるシロキシ基（Ｓｉ−Ｏ−）を介して結合する。また、隣り合ったフッ素系化合物は、結合部位５３のシリコン原子同士がシロキサン結合（Ｓｉ−Ｏ−Ｓｉ）によって相互に結合する。
【００６８】
なお、結合部位５３のシリコン原子には、スペーサー連結基５４であるパーフルオロポリエーテル基を介して末端パーフルオロアルキル基５５が結合している。スペーサー連結基５４は、上記の通り、末端パーフルオロアルキル基５５をノズルプレート基板５１の垂線方向に沿って直立させる機能を有する。そして、末端パーフルオロアルキル基５５が主として撥インク性を発揮する。また、末端パーフルオロアルキル基５５は、例えば炭素数が３（Ｃ３）の場合、ＣＦ３−ＣＦ２−ＣＦ２−と表されるが、撥インク性に関しては、ＣＦ３基の方がＣＦ２基よりも高い。
【００６９】
ところで、フッ素系化合物は、それが有するパーフルオロアルキル基が長いほど、撥液性が良好である。しかしながら、フッ素系化合物は、パーフルオロアルキル基の炭素原子数が大きいほど、毒性が増加する。このため、炭素原子数が８以上であるパーフルオロアルキル基を有するフッ素系化合物は、使用を禁止されている。また、炭素原子数が７以下であるパーフルオロアルキル基を有するフッ素系化合物であっても、パーフルオロアルキル基の炭素原子数が大きいものについては、その使用が規制されつつある。
【００７０】
環境や安全性の観点から、フッ素系化合物はパーフルオロアルキル基の炭素原子数がより小さいことが望ましい。しかしながら、パーフルオロアルキル基の炭素原子数が小さい、例えば４以下のフッ素系化合物を用いて撥油膜を形成した場合、パーフルオロアルキル基の炭素原子数が大きい、例えば７以上のフッ素系化合物を用いた場合よりも、良好な撥インク性をノズルプレートに付与することは難しい。
【００７１】
上述した方法では、ノズルプレート基板５１に予めイオンプラズマ処理を施し、その後、ノズルプレート基板５１とフッ素系化合物の結合部位との反応を生じさせる。そのため、炭素原子数が３乃至５である末端パーフルオロアルキル基５５を有するフッ素系化合物を用いた場合であっても、末端パーフルオロアルキル基５５がノズルプレート基板５１の垂線方向に沿って直立している割合が高くなる。
【００７２】
具体的には、このようにして得られる撥油膜５２は、ＸＰＳ法による分析を行った場合、ＣＦ２基のピーク及びＣＦ３基のピークが検出され、ＣＦ３基のピーク面積に対するＣＦ２基のピーク面積の比は、１．５乃至４．０の範囲内になる。一例によれば、この比は、末端パーフルオロアルキル基５５の炭素原子数が３である場合には約１．５となる。また、この比は、末端パーフルオロアルキル基５５の炭素原子数が５に近づくほど４．０に近づく。
【００７３】
このように、この撥油膜５２では、その表面領域にＣＦ３基が多く存在する。上記の通り、撥インク性に関しては、ＣＦ３基の方がＣＦ２基よりも高い。そのため、撥油膜５２は、末端パーフルオロアルキル基の炭素原子数が小さなフッ素系化合物を使用していながらも、優れた撥インク性を発揮する。
【００７４】
また、上記の構造では、フッ素系化合物は、各々の結合部位５３がノズルプレート基板５１の表面と結合しており、好ましくは、結合部位５３が互いに結合している。それ故、ワイピングブレード１４０によるクリーニングを繰り返しても、末端パーフルオロアルキル基５５は横方向に揺れるだけで、撥油膜５２の表面からなくなることはない。従って、撥インク性の劣化を招くことがない。
【実施例】
【００７５】
以下、実施例を説明する。
【００７６】
比較例１
下記化学式で表されるフッ素系化合物（物質名：１Ｈ、１Ｈ−パーフルオロオクチルメタクリレート）（以下、フッ素系化合物Ｃ７Ｆ１５と呼ぶ）を含む蒸発源を準備した。この蒸発源とノズルプレート基板とを真空蒸着装置内に設置し、真空蒸着法により、フッ素系化合物をノズルプレート基板の記録媒体対向面に堆積させた。ノズルプレート基板としては、ポリイミドフィルムを使用した。以上のようにして、ノズルプレート基板の記録媒体対向面に撥油膜を形成して、ノズルプレートを作製した。
【００７７】
【化３】
2019051639.tif 000005
【００７８】
比較例２
下記化学式で表されるフッ素系化合物（物質名：２，２，３，３，４，４，４−ヘプタフルオロブチルメタクリレート）（以下、フッ素系化合物Ｃ３Ｆ７と呼ぶ）を用いたこと以外は、比較例１について説明したのと同様の方法により、ノズルプレートを作製した。
【００７９】
【化４】
2019051639.tif 000006
【００８０】
比較例１及び比較例２のノズルプレートが含んでいる撥油膜に対して、ＸＰＳ法による分析を行った。  
図６に、比較例１及び比較例２のノズルプレートが含んでいる撥油膜表面について得られたＸＰＳスペクトルを示す。図６において、横軸は結合エネルギー、縦軸は放出光電子の強度である。
【００８１】
図６に示すように、比較例１のノズルプレートの撥油膜の表面をＸＰＳ法により分析すると、ＣＦ２基のピーク及びＣＦ３基のピークが検出された。一方、比較例２のノズルプレートの撥油膜の表面をＸＰＳ法により分析すると、ＣＦ２基のピーク及びＣＦ３基のピークは検出されなかった。
【００８２】
図６の結果から、比較例１で得られたノズルプレートの撥油膜は図７に示す構造を有していると解釈できる。
【００８３】
図７に、比較例１のノズルプレートが含んでいる撥油膜の構造を模式的に示す。  
図７に示すように、ＣＦ２基のピーク及びＣＦ３基のピークが検出された比較例１の撥油膜においては、Ｃ７Ｆ１５基がノズルプレート基板の垂線方向に沿って直立している割合が高いと解釈できる。
【００８４】
また、図６の結果から、比較例２で得られたノズルプレートの撥油膜は図８に示す構造を有していると解釈できる。
【００８５】
図８に、比較例２のノズルプレートが含んでいる撥油膜の構造を模式的に示す。  
図８に示すように、ＣＦ２基のピーク及びＣＦ３基のピークが検出されなかった比較例２の撥油膜においては、Ｃ３Ｆ７基がノズルプレート基板の垂線方向に沿って直立している割合が極めて低いと解釈できる。
【００８６】
実施例
下記化学式で表されるフッ素系化合物を含む蒸発源を準備した。次いで、ノズルプレート基板に予めイオンプラズマ処理を施した。ノズルプレート基板としては、ポリイミドフィルムを使用した。このノズルプレート基板と蒸発源とを真空蒸着装置内に設置し、真空蒸着法により、フッ素系化合物をノズルプレート基板の記録媒体対向面に堆積させた。以上のようにして、ノズルプレート基板の記録媒体対向面に撥油膜を形成した。
【００８７】
【化５】
2019051639.tif 000007
【００８８】
実施例のノズルプレートが含んでいる撥油膜について、ＸＰＳ法による分析を行った。  
図９に、実施例のノズルプレートが含んでいる撥油膜表面について得られたＸＰＳスペクトルを示す。図９において、横軸は結合エネルギー、縦軸は放出光電子の強度である。
【００８９】
更に、この測定結果に基づき、ＣＦ２基のピーク面積及びＣＦ３基のピーク面積を算出した。その結果、ＣＦ２基のピーク面積及びＣＦ３基のピーク面積との合計に占めるＣＦ３基のピーク面積の割合は３７％であり、先の合計に占めるＣＦ２基のピーク面積の割合は６３％であった。即ち、ＣＦ３基のピーク面積を１としたときのＣＦ２基のピーク面積は、約１．７であった。
【００９０】
比較例２及び実施例のノズルプレートについて、ワイピングブレードで擦った回数と、ノズルプレートがインクを弾く速度との関係を調べた。
【００９１】
インクを弾く速度の測定は、以下のようにして行った。試料として、幅１５ｍｍの撥油膜付きノズルプレートを準備した。ノズルプレートを直立させて上端近傍を保持し、ノズルプレートのほぼ全体をインクに浸漬した。次いで、ノズルプレートを長さ４５ｍｍだけインクから引き上げ、引き上げた部分からインクが無くなるまでに要した時間を測定した。
【００９２】
インクに浸漬した撥油膜の長さをＬ（＝４５ｍｍ）、引き上げた部分からインクが無くなるまでに要した時間をＴ［秒］として、インクを弾く速度Ｒｒ［ｍｍ／秒］を以下のように定義する。
【００９３】
Ｒｒ［ｍｍ／秒］＝Ｌ／Ｔ＝４５／Ｔ
撥油膜が塗布されたノズルプレートを、ワイピングブレードにより１３ｇｆの荷重で所定回数にわたって擦った。その後、上記と同様の方法により、インクを弾く速度Ｒｒを測定した。
【００９４】
実施例のノズルプレートは、ワイピングブレードで擦る前の状態で、比較例２のノズルプレートよりも、インクを弾く速度Ｒｒが大きかった。  
また、比較例２のノズルプレートは、ワイピングブレードで擦った回数が１０００回未満の段階で撥インク性が劣化した。これに対し、実施例のノズルプレートは、ワイピングブレードで擦った回数が６０００回と多くなっても、撥インク性の劣化が抑えられていた。
【００９５】
以上のように、実施例のインクジェットヘッドは、初期状態において優れた撥インク性を示し、また、ノズルプレートの記録媒体対向面をワイピングブレードで擦っても、撥インク性の劣化が少なかった。
【００９６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９７】
１…インクジェットヘッド、３０…アクチュエータ、５０…ノズルプレート、Ｎ…ノズル、５２…撥油膜、５３…結合部位、５４…スペーサー連結基、５５…末端パーフルオロアルキル基、１００…インクジェットプリンタ、１１５Ｂｋ…インクジェットヘッド、１１５Ｃ…インクジェットヘッド、１１５Ｍ…インクジェットヘッド、１１５Ｙ…インクジェットヘッド、１２０…ヘッド移動機構、１３０…ブレード移動機構、１４０…ワイピングブレード。
【図１】
2019051639.tif 000008
【図２】
2019051639.tif 000009
【図３】
2019051639.tif 000010
【図４】
2019051639.tif 000011
【図５】
2019051639.tif 000012
【図６】
2019051639.tif 000013
【図７】
2019051639.tif 000014
【図８】
2019051639.tif 000015
【図９】
2019051639.tif 000016